(57)【特許請求の範囲】
【請求項１】
Ａｌ含有量６〜１０重量％、残部Ｆｅおよび不可避的不純物からなる合金材料であって、
前記組成の合金を塑性加工した後、磁気変態点以上の温度で３０分〜２時間保持し、次いで同保持温度から６００℃までの温度域において５〜２０℃／分の速度で徐冷することより得られ、
平均結晶粒径が３００〜７００μｍの範囲内にあること
を特徴とする制振合金材料。
【請求項２】
Ａｌ含有量６〜１０重量％、残部Ｆｅおよび不可避的不純物からなる合金を塑性加工した後、磁気変態点以上の温度で３０分〜２時間保持し、次いで同保持温度から６００℃までの温度域において５〜２０℃／分の速度で徐冷することを特徴とする制振合金材料の製造方法。
【請求項３】
請求項２に記載の製造方法により得られる制振合金材料。
【請求項４】
請求項１または３に記載の制振合金材料からなる切削工具シャンク。
【請求項５】
請求項１または３に記載の制振合金材料からなるボーリングバー。
【発明の詳細な説明】
【０００１】
【発明の属する技術分野】
本発明は、制振ないし防振合金材料、その製造方法およびそれを用いた工具部材に関する。
【０００２】
【従来の技術】
制振用材料としては、現在2枚の炭素鋼板の間に樹脂層をサンドイッチした制振鋼板が最も多く利用されている。しかしながら、このサンドイッチ型制振鋼板は、その構成上、加工性(溶接性、成形性など)に劣ること、100℃以上での使用が困難であること、一般の機械構造用炭素鋼に比して強度がかなり低いことなどの理由により、その用途は著しく限定されている。このため、金属単体で構成された汎用性の高い制振合金（防振合金）の開発が要望されている。
これまでに開発された制振合金材料は、その振動減衰機構の相違に基づいて、(1) 鋳鉄に代表される複合型、(2)鉄に他の合金元素を配合した強磁性型、(3)転位型および(4)双晶型の4種類に大別されている。
強磁性型制振合金の代表的なものとしては、12Cr-2Al鋼(サイレンタロイ)、12Cr-2Al-3Mo鋼(ジェンタロイ)などが古くから知られている。これらの合金は、構造材としては十分な強度を有しているものの、いずれも高価なクロム元素を多く含むので材料コストが高くなるという実用上の問題点がある。従って、サンドイッチ型制振鋼板の登場以降は、ほとんど使用されていない。
【０００３】
【発明が解決しようとする課題】
従って、本発明は、安価な合金成分を使用し、振動減衰能に優れ、一般の機械構造用炭素鋼に匹敵する機械的性質を備えた制振合金を提供することを主な目的とする。
【０００４】
【課題を解決するための手段】
本発明者は、上記の様な従来技術の問題点に留意しつつ研究を進めた結果、特定の組成比と結晶粒径とを有するAl-Fe合金が制振材料として優れた効果を発揮することを見出し、本発明を完成するにいたった。
【０００５】
すなわち、本発明は、下記の制振合金、その製造方法およびそれを用いた工具部材を提供するものである：
１．Ａｌ含有量６〜１０重量％、残部Ｆｅおよび不可避的不純物からなる合金材料であって、
前記組成の合金を塑性加工した後、磁気変態点以上の温度で３０分〜２時間保持し、次いで同保持温度から６００℃までの温度域において５〜２０℃／分の速度で徐冷することより得られ、
平均結晶粒径が３００〜７００μｍの範囲内にあること
を特徴とする制振合金材料。
２．Ａｌ含有量６〜１０重量％、残部Ｆｅおよび不可避的不純物からなる合金を塑性加工した後、磁気変態点以上の温度で３０分〜２時間保持し、次いで同保持温度から６００℃までの温度域において５〜２０℃／分の速度で徐冷することを特徴とする制振合金材料の製造方法。
３．上記項２に記載の製造方法により得られる制振合金材料。
４．上記項１または３に記載の制振合金材料からなる切削工具シャンク。
５．項１または３に記載の制振合金材料からなるボーリングバー。
【０００６】
【発明の実施の形態】
本発明によるAl-Fe制振合金は、強磁性材料であるので、その主な振動減衰機構は、磁壁の非可逆移動に伴う磁気・機械的履歴損失によるものと推測される。一般に、多結晶材料の金属組織中に存在する結晶粒界は、磁壁が移動する際の妨げになると考えられることから、結晶粒径が大きいほど磁歪も大きくなり、内部摩擦が増大するものと推測される。
【０００７】
本発明によるAl-Fe制振合金は、Al含有率が6〜10重量％であり、残余がFeおよび不可避的不純物(Si0.1重量％以下；Mn0.1重量％以下、；その他C、N、S、Oなど併せて0.1重量％以下)からなる。また、その結晶の平均粒径が300〜700μmの範囲内にあることを必須とする。
【０００８】
Al含有量が6〜10重量％の範囲外となる場合には、内部摩擦が低くなる。内部摩擦を十分に高めるために、Al含有量を7〜9重量％とすることが、より好ましい。
【０００９】
Al-Fe制振合金中の結晶の平均粒径が300μm未満の金属組織の状態では、上記の理由により、制振合金としての十分な内部摩擦が得られない。従って、合金素材に対し圧延加工などの塑性加工を行った後、700℃以上の温度での焼きなまし熱処理により、結晶の平均粒径を300μm以上に調整する必要がある。しかしながら、高温での長時間の熱処理により、結晶の平均粒径が700μmを上回ると、強度が著しく低下するため、構造材料として必要な機械的性質が確保できなくなる。本発明によるAl-Fe制振合金においては、制振性能をさらに一層向上させるためには、結晶の平均粒径を500〜700μmとすることがより好ましい。
【００１０】
本発明によるAl-Fe合金材料は、以下のようにして製造することができる。
【００１１】
まず、所望の合金中のAl含有量が所定値となる割合に予め調整したAlとFe素材とを、窒素および酸素の侵入を防止するために、0.1〜0.01Pa程度の減圧下で溶融した後、鋳型に流し込んで、Al-Fe合金鋳塊を得る。次いで、得られた合金鋳塊を圧延、鍛造などの塑性加工と機械加工により、所定の製品形状に仕上げる。
【００１２】
次いで、得られた塑性加工材を700〜1000℃程度の温度に30分〜2時間程度保持して、焼き鈍し処理する。焼き鈍し処理時の温度および時間は、合金の組成、製品形状と関連する塑性加工条件などを考慮して、上記の範囲から適宜選択すればよい。
【００１３】
次いで、得られた焼き鈍し材を所定の保持温度から600℃までの温度域における冷却速度を通常20℃/分以下(好ましくは10℃/分以下、さらに好ましくは1〜5℃/分程度)として、徐冷する。600℃未満の温度域では、自然冷却(放冷)を行えば良い。
【００１４】
上記の様にして、塑性加工による内部歪みが除去され、結晶の平均粒径が300〜700μmであるAl-Fe合金材料が得られる。結晶の平均粒径は、合金組成に応じて、焼き鈍し処理時の温度および時間、徐冷速度などにより、制御することができる。例えば後記実施例に示す様に、本発明による合金材料を850℃で1時間保持した後、850〜600℃の温度域での冷却速度を5℃/分として徐冷することにより、結晶粒径500〜700μm程度の材料が得られる。この様な材料は、内部摩擦が大きいので、その制振性能はより一層改善される。
本発明による制振材料は、切削工具用シャンク、ボーリングバーなどの工具材料として特に有用である。
【００１５】
金属製品の機械的加工として代表的な切削加工において、特に工作物の穴加工に用いられるボーリングバー(中ぐりバイト)は、その形状が細長いので、切削加工時の“びびり”振動の発生は避けられない。このびびり振動は、切削面の精度を低下させるとともに、工具の切削部材(スローアウェイチップ)の摩耗を促進させる。一般にボーリングバーの突き出し長さは、直径の約5倍が限度とされており、突き出し長さをそれ以上とする場合には、大きなびびり振動が発生する。この対策の一つとして、超硬製のボーリングバーが使用されているが、その価格は、鋼製のボーリングバーの約3倍にも達する。
【００１６】
しかるに、本発明によるAl-Fe合金材料をボーリングバーなどの切削工具用シャンクとして使用する場合には、その優れた制振特性の故に、高価な超硬製シャンクにも優って、被加工品の切削仕上げ面の精度を著しく向上させるるとともに、工具の摩耗をも減少させる。
本発明による制振合金材料は、さらに、階段、ドアなどの建築部材用材料；振動あるいは騒音が問題となる精密機器の構成材料などとしても有用である。
【００１７】
【発明の効果】
本発明によれば、安価なAlを合金成分とする鉄系合金であって、振動減衰能に優れ、一般の機械構造用炭素鋼に匹敵する機械的性質を備えた制振合金材料を得ることができる。
【００１８】
【実施例】
以下に実施例を示し、本発明の特徴とするところをより一層明確にする。
実施例１
FeとAl素材とを減圧条件下(0.01Pa)で溶解した後、鋳型に流し込んでAl含有率の異なる3種のFe-Al合金鋳塊を調製した。得られた鋳塊を圧延した後、機械加工により、2mm×10mm×60mmの短冊状板材を作製した。次いで、この短冊状板材を以下の条件下に焼き鈍し処理した後、冷却して、試験片を得た。
＊冷却条件１：700℃で1時間保持した後、大気中自然冷却(冷却速度=200〜30  0℃/分)。
＊冷却条件２：700℃で1時間保持した後、炉中冷却(冷却速度=20℃/分)。
＊冷却条件３：850℃で1時間保持した後、炉中徐冷(冷却速度＝5℃/分)。
【００１９】
各試験片について、合金組成と焼き鈍し後の冷却条件とが結晶粒径に及ぼす影響を表１に示す。
【００２０】
【表１】
0004238292.tif 000002
【００２１】
また、上記の短冊状試験片の一端を片持ち式固有振動試験機に固定保持し、振動を与えた試験片の自然減衰から、その内部摩擦(振動減衰能)を求めた。合金組成と空冷条件とが内部摩擦に及ぼす影響を表２、３および４に示す。
【００２２】
【表２】
0004238292.tif 000003
【００２３】
【表３】
0004238292.tif 000004
【００２４】
【表４】
0004238292.tif 000005
【００２５】
実施例２
図１に示す様に、難加工性材料であるSUS304製のパイプ状被加工物を旋盤のチャックにより固定し、ボーリングバーの先端に取り付けた市販のスローアウェイチップ(K10種)により、パイプ表面を切削した。切削条件は、切り込み=0.1mm、送り=0.15mm/rev、切削速度=55m/分であった。なお、本発明の効果を確認するために、ボーリングバーの突き出し長さを100mm(直径の10倍)という過酷な条件に設定した。
【００２６】
市販鋼製ボーリングバー、市販超硬製ボーリングバーおよび本発明によるボーリングバー(実施例１において、冷却条件３により徐冷したAl含有率8重量％の材料から調製した)をそれぞれ用いた場合の被加工物切削仕上げ面粗さを表５に示す。
【００２７】
なお、ボーリングバーは、本来穴加工に用いられるものであるが、本実施例では、仕上げ面の粗さ測定を容易とするために、パイプ表面の切削工具のシャンクとして使用した。
【００２８】
【表５】
0004238292.tif 000006
【００２９】
また、上記３種のボーリングバーを使用して形成された被加工物切削仕上げ面の断面曲線をそれぞれ図２、３および４として示す。
【００３０】
表５ならびに図２、３および４に示す結果から、本発明合金材料の優れた制振特性が明らかである。
実施例３
実施例１において、冷却条件３により徐冷した本発明Al-Fe合金材料3種の機械的特性を表６に示す。なお、参考のため、SS400材およびS45C材の機械的特性(JIS規格値)を併せて示す。
【００３１】
【表６】
0004238292.tif 000007
【００３２】
表６に示す結果から、本発明合金材料は、機械的特性においても優れていることが明らかである。
【図面の簡単な説明】
【図１】実施例２で行った切削試験を模式的に示す側面図である。
【図２】実施例２による切削試験において、市販の鋼製シャンクを使用して得られた被加工物切削仕上げ面の断面曲線である。
【図３】実施例２による切削試験において、市販の超硬製シャンクを使用して得られた被加工物切削仕上げ面の断面曲線である。
【図４】実施例２による切削試験において、本発明によるAl-Fe合金製製シャンクを使用して得られた被加工物切削仕上げ面の断面曲線である。
【図１】
0004238292.tif 000008
【図２】
0004238292.tif 000009
【図３】
0004238292.tif 000010
【図４】
0004238292.tif 000011